본 발명 에서 망간 ( Mn ) 의 함량 은 2 . 5 ~ 3 . 0 % 일 수 있 다 . Mn 의 함량 이 2 . 5 % 미만 일 경우 강도 를 확보 하 기 어려워 지 며 , 반면 에 그 함량 이 3 . 0 % 를 초과 하 는 경우 베이 나이트 변태 속도 가 느려져 지나치 게 많 은 프레시 마르텐 사이트 가 형성 되 어 높 은 구멍 확장 성 을 얻 기 어려워진다 . 또한 Mn 의 함량 이 높 으면 마르텐 사이트 형성 시작 온도 가 낮 아 지 고 소둔 수 냉 단계 에서 초기 마르텐 사이트 상 을 얻 기 위해 필요 한 냉각 종료 온도 가 너무 낮 아 지 게 된다 . 따라서 본 발명 에서 Mn 의 함량 은 2 . 5 ~ 3 . 0 % 로 제한 하 는 것 이 바람직 하 다 .